(57)【要約】【課題】特に大型タイヤの加硫成形において、金型が開状態に置かれている場合（ドライサイクル中）であっても、金型温度の低下を抑制して、生産性の悪化を抑制すると共に、加硫タイヤにオーバースピューの発生を抑制して、安定した品質のタイヤ製品を得ることができるタイヤの加硫方法を提供する。【解決手段】大型生タイヤの加硫を行うタイヤの加硫方法であって、加硫金型のコンテナジャケットの温度を所定の基準温度に設定して生タイヤを加硫するに際して、先のタイヤの加硫終了から次のタイヤの加硫開始までの時間に加えて、先のタイヤの加硫終了前の１５分以内の所定の時間および／または次のタイヤの加硫開始後の１０分以内の所定の時間、コンテナジャケットの温度を、所定の基準温度より２〜７℃上昇させるタイヤの加硫方法。前記所定の基準温度は、１４０〜１５５℃の範囲で適宜設定され、１５０±５℃あるいは１５０±１℃が好ましい。【選択図】  図２
2011020273.tif 000002
【特許請求の範囲】
【請求項１】
大型生タイヤの加硫を行うタイヤの加硫方法であって、
加硫金型のコンテナジャケットの温度を所定の基準温度に設定して前記生タイヤを加硫するに際して、
先のタイヤの加硫終了から次のタイヤの加硫開始までの時間に加えて、先のタイヤの加硫終了前の１５分以内の所定の時間および／または次のタイヤの加硫開始後の１０分以内の所定の時間、前記コンテナジャケットの温度を、前記所定の基準温度より２〜７℃上昇させることを特徴とするタイヤの加硫方法。
【請求項２】
前記所定の基準温度が、１４０〜１５５℃であることを特徴とする請求項１に記載のタイヤの加硫方法。
【請求項３】
前記所定の基準温度が、１５０±５℃であることを特徴とする請求項１に記載のタイヤの加硫方法。
【請求項４】
前記所定の基準温度が、１５０±１℃であることを特徴とする請求項１に記載のタイヤの加硫方法。
【発明の詳細な説明】
【技術分野】
【０００１】
本発明は、タイヤの加硫方法に関し、詳しくは、タイヤ加硫時における加硫金型の温度低下を抑制するタイヤの加硫方法に関する。
【背景技術】
【０００２】
タイヤの加硫成形、特に大型タイヤの加硫成形においては、最近、加硫金型（以下、単に「金型」とも言う）として、多分割セグメントモールド（割りモールド）が使用されている（例えば、特許文献１）。
【０００３】
このような割りモールドの一例を図１に示す。図１は、周方向に複数配置されてタイヤ加硫装置を構成する割りモールド（金型Ａ）の内部構造をコンテナを含めて模式的に示す概略断面図である。
【０００４】
図１に示すように、金型Ａは、タイヤ加硫装置が有する上下のプラテン盤４、５により挟まれており、タイヤのサイドウォール部を形成する上下一対のサイドモールド１、２と、タイヤのトレッド部（及びショルダー部）を形成するトレッドセグメント３とを有している。トレッドセグメント３は、周方向に複数分割された割リモールド部であり、その外側にはトレッドセグメント３を外面側から保持するコンテナＢの一部であるセクターシュー６が備えられている。そして、セクターシュー６の外周側には上プラテン盤４に固定されたコンテナＢの一部であるアクチュエータ７が配置されている。なお、上下のプラテン盤４、５の内部にはプラテンジャケット９が設けられ、アクチュエータ７の内部にはコンテナジャケット８が設けられている。
【０００５】
上記タイヤ加硫装置を用いた生タイヤの加硫は、以下のように行われる。最初に、コンテナジャケット８およびプラテンジャケット９に蒸気等の加熱媒体を導入し、金型Ａを加熱する。
【０００６】
次に、アクチュエータ７を図外の駆動手段により、上プラテン盤４の上昇に伴って上昇させる。これに合わせて、セクターシュー６がトレッドセグメント３と共に、径方向外方に移動し、金型Ａが開状態になる。
【０００７】
次に、開状態となった金型Ａに未加硫の生タイヤを装着し、アクチュエータ７を図外の駆動手段により、上プラテン盤４の下降に伴って下降させる。これに合わせて、セクターシュー６がトレッドセグメント３と共に、径方向内方に移動し、金型Ａが閉状態になる。金型Ａに装着された生タイヤは、その後、金型Ａおよび図示しないブラダーにより熱と圧力を受け、加硫される。
【０００８】
所定の時間、加圧加熱することにより加硫が完了した生タイヤは、金型Ａを開状態にした後、金型Ａより取り外される。そして、金型Ａには次の生タイヤが装着されて、同様の加硫工程が繰り返される。
【０００９】
上記のような従来のタイヤの加硫方法においては、コンテナジャケット８やプラテンジャケット９に導入される蒸気等の加熱媒体の温度、即ちジャケット温度は、加硫作業の開始から終了まで一定の温度となるように設定、制御されていた。
【００１０】
しかしながら、このような従来のタイヤの加硫方法では、ドライサイクル、即ち、加硫タイヤの金型からの取り出しや次の生タイヤの金型への装着等、金型を開状態にしてから閉状態にするまでの時間では、ジャケット温度を一定に保っていても、金型温度が低下することが避けられなかった。このため、次の生タイヤを金型へ装着した後金型を開状態から閉状態にして加硫を開始する際、金型温度を再度上昇させるための時間が必要となり、タイヤ温度を上昇させるために余分な時間が掛かるため、加硫時間を長く設定する必要があり、生産性を悪化させていた。
【００１１】
また、温度の下がった金型では熱膨張が小さくなるため、金型を開状態から閉状態にした際、金型同士の合わせ面に微小の空間が発生する恐れがあり、加硫タイヤにオーバースピューが発生する恐れがあった。このオーバースピューは、外観品質を悪化させると共に、使用時に異常音を発生させる原因ともなる。
【００１２】
これらの問題は、大型タイヤの加硫成形に限らず、小型タイヤの加硫成形においても発生するが、特に大型タイヤの加硫成形において影響が大きく、その改善が求められていた。
【先行技術文献】
【特許文献】
【００１３】
【特許文献１】特開２００５−１８６２７７号広報
【発明の概要】
【発明が解決しようとする課題】
【００１４】
本発明は、上記の問題に鑑み、特に大型タイヤの加硫成形において、金型が開状態に置かれている場合（ドライサイクル中）であっても、金型温度の低下を抑制して、生産性の悪化を抑制すると共に、加硫タイヤにオーバースピューの発生を抑制して、安定した品質のタイヤ製品を得ることができるタイヤの加硫方法を提供することを課題とする。
【課題を解決するための手段】
【００１５】
本発明に係るタイヤの加硫方法は、
大型生タイヤの加硫を行うタイヤの加硫方法であって、
加硫金型のコンテナジャケットの温度を所定の基準温度に設定して前記生タイヤを加硫するに際して、
先のタイヤの加硫終了から次のタイヤの加硫開始までの時間に加えて、先のタイヤの加硫終了前の１５分以内の所定の時間および／または次のタイヤの加硫開始後の１０分以内の所定の時間、前記コンテナジャケットの温度を、前記所定の基準温度より２〜７℃上昇させることを特徴とする。
【００１６】
そして、前記のタイヤの加硫方法は、
前記所定の基準温度が、１４０〜１５５℃であることを特徴とする。
【００１７】
また、前記のタイヤの加硫方法は、
前記所定の基準温度が、１５０±５℃であることを特徴とする。
【００１８】
さらに、前記のタイヤの加硫方法は、
前記所定の基準温度が、１５０±１℃であることを特徴とする。
【発明の効果】
【００１９】
本発明に係るタイヤの加硫方法によれば、大型タイヤの加硫成形において、先のタイヤの加硫終了から次のタイヤの加硫開始まで、金型が開状態に置かれている場合（ドライサイクル中）であっても、金型温度の低下を抑制することができる。そして、その結果、生産性の悪化を抑制することができると共に、加硫タイヤにおけるオーバースピューの発生を抑制することができ、安定した品質のタイヤ製品を得ることができる。
【図面の簡単な説明】
【００２０】
【図１】タイヤ加硫装置を構成する割りモールドの内部構造を模式的に示す概略断面図である。
【図２】実験例のタイヤ加硫成型工程におけるジャケット温度の変化を説明する模式図である。
【図３】実験例のタイヤの連続加硫工程における金型温度とタイヤ温度の変化を模式的に示す図である。
【発明を実施するための形態】
【００２１】
以下、本発明を実施の形態に基づいて説明する。なお、本発明は、以下の実施の形態に限定されるものではない。本発明と同一および均等の範囲内において、以下の実施の形態に対して種々の変更を加えることが可能である。
【００２２】
本実施の形態は、図１に示される金型Ａを備えるタイヤ加硫装置を用い、タイヤサイズ１１Ｒ２２．５（トラック、バス用）のタイヤの加硫を行った例であり、コンテナジャケットの温度（以下、単に「ジャケット温度」と言う）を所定の基準温度（以下、「ジャケット基準値」という）、具体的には前記タイヤの加硫において経験的に定められている１５０℃に対して所定の時間、具体的には加硫装置開の時間、および前記時間にその前後における特定の時間を合わせた時間、所定の温度上昇させて加硫を行った実施の形態である。なお、比較のため、ジャケット温度をジャケット基準値に合わせて一定とする加硫、およびジャケット温度を本発明で規定される温度以上に上昇させた加硫も行った。
【００２３】
（比較例１）
比較例１は、従来より行っている所定の加硫条件に準拠して、加硫作業中のジャケット温度をジャケット基準値に合わせて一定に維持して、所定の加硫量が得られるように生タイヤの連続加硫を行った例である。
【００２４】
具体的には、ジャケット温度を１５０℃に設定し、生タイヤの連続加硫を行った。加硫作業中は、加硫の完了に伴うタイヤ交換時、即ち、加硫装置が開状態にある時も、ジャケット温度は、当初の設定温度である１５０℃を維持するように制御した。
【００２５】
上記したタイヤの連続加硫工程におけるジャケット温度と加硫工程との関係を、図２（ａ）に示す。図２（ａ）において、上段はジャケット温度を示し、下段は連続加硫工程の進捗を示している。図２（ａ）に示すように比較例１では加硫装置開時とタイヤ加硫中のジャケット温度が等しく一定である。
【００２６】
（実施例１）
実施例１では、ジャケット基準値を比較例１と同じ１５０℃とし、加硫の完了に伴うタイヤ交換時、即ち、加硫装置が開状態から閉状態に至るまでの時間、ジャケット温度を、ジャケット基準値、即ち１５０℃より２℃上昇させた他は、比較例１と同様にして生タイヤの連続加硫を行った。
【００２７】
（実施例２）
実施例２では、ジャケット基準値を比較例１と同じ１５０℃とし、加硫の完了に伴うタイヤ交換時、即ち、加硫装置が開状態から閉状態に至るまでの時間に加え、加硫開始後５分間および加硫終了前７分間、ジャケット温度を、ジャケット基準値、即ち１５０℃より４℃上昇させた他は、比較例１と同様にして生タイヤの連続加硫を行った。
【００２８】
実施例２のタイヤの連続加硫工程におけるジャケット温度と加硫工程との関係を、図２（ｂ）に示す。なお、前記図２（ａ）と同様、上段はジャケット温度を示し、下段は連続加硫工程の進捗を示している。
【００２９】
（比較例２）
比較例２では、ジャケット温度を、ジャケット基準値より８℃上昇させた他は、実施例２と同様にして生タイヤの連続加硫を行った。
【００３０】
（測定項目）
各比較例および実施例について、連続加硫の途中において、タイヤ交換時における金型の最低温度、加硫開始１分後におけるタイヤ温度、および所要加硫時間、さらに加硫中におけるタイヤ最高温度を測定した。また、加硫後のタイヤにおけるオーバースピューの発生の有無を目視にて確認した。さらに、加硫後のタイヤにおける摩耗性能を測定した。なお、摩耗性能はランボーン摩耗試験法により測定した。
【００３１】
（測定結果）
各比較例および実施例のジャケット温度に関する条件を表１にまとめて示す。また、測定結果を表２に示す。なお、表２において、タイヤ交換時（加硫装置開時）における金型の最低温度、加硫開始１分後におけるタイヤ温度および加硫時間は、それぞれ比較例１における測定値を基準値として、基準値との差で示している。加硫中のタイヤ最高温度は、比較例１における管理温度を基準値として、実測値との差で示している。また、加硫後のタイヤにおける摩耗性能については、比較例１における測定値を１００としたときの指数で示している。
【００３２】
【表１】
2011020273.tif 000003
【００３３】
【表２】
2011020273.tif 000004
【００３４】
表２に示す結果より、少なくとも、加硫装置が開状態から閉状態に至るまでの時間、ジャケット温度を２〜８℃上昇させることにより（実施例１、実施例２、比較例２）、加硫装置開時における金型温度の低下を抑制することができ、加硫開始後も素速くタイヤ温度を上昇させることができることが分かる。そして、加硫中のタイヤ最高温度も高くなり、その結果、加硫時間を低減でき、特に実施例２、比較例２では、充分に低減できることが分かる。
【００３５】
さらに、実施例１、実施例２、比較例２の場合はオーバースピューの発生もなく、実施例１、実施例２では、充分な摩耗性能を得ることができている。なお、比較例２において充分な摩耗性能を得ることができなかったのは、ジャケット温度を８℃上昇させたため、加硫中のタイヤ最高温度が高くなり過ぎて、最適な加硫状態が得られなかったものと推測される。
【００３６】
図３に、比較例１および実施例２における金型温度およびタイヤ温度の変化を示す。なお、図３においては、破線が比較例１を、実線が実施例２を示している。
【００３７】
図３に示すように、比較例１に比べ実施例２では、加硫開始時の金型温度の低下を抑制することができる。この結果、加硫開始後においてタイヤの温度上昇を速くすることができるため、加硫時間の短縮を図ることができる。
【００３８】
上記のように、所定時間ジャケット温度を基準値より２℃以上上昇させることによりオーバースピューの発生を抑制できると共に、加硫時間を短縮することができる。なお、上昇温度が２℃未満ではジャケット温度を上昇させる効果が得られない。また、上記のように上昇温度が８℃では摩耗性能が低下する。このため上昇温度としては、２〜７℃が適当である。また、加硫を速やかに行い、さらにタイヤの性能に悪影響を及ぼさないためには、基準値温度は、１５０±５℃が好ましく、１５０±１℃がさらに好ましい。
【００３９】
上記の通り、ジャケット温度を上昇させて金型温度の低下を抑制する効果を発揮させるためには、ジャケット温度の上昇時間を少なくとも加硫装置開の時間とする必要がある。そして、金型温度の低下を抑制する効果をより発揮させるためには、上記の通り、加硫装置開の時間に加えて、前記時間の前後の特定の時間にもジャケット温度を上昇させておくことが好ましい。具体的な時間としては、タイヤの加硫終了前の１５分以内の所定の時間および／または次のタイヤの加硫開始後の１０分以内の所定の時間を加えた時間とすることが好ましい。タイヤの加硫終了前に上昇させる時間が１５分を超えたり、タイヤ加硫開始後に上昇させる時間が１０分を超えるとタイヤの温度が過剰に上昇し、タイヤ性能に悪影響を及ぼす恐れがある。このため上記の時間を超えて上昇させることは避ける必要がある。
【００４０】
以上、本実施の形態においては、コンテナジャケット温度を上昇させて金型温度の低下を抑制しているが、プラテンジャケット温度も同時に上昇させて、金型温度の低下を抑制してもよい。なお、この場合の上昇温度としては、１〜４℃程度が好ましい。
【符号の説明】
【００４１】
Ａ    金型
Ｂ    コンテナ
１    上サイドモールド
２    下サイドモールド
３    トレッドセグメント
４    上プラテン盤
５    下プラテン盤
６    セクターシュー
７    アクチュエータ
８    コンテナジャケット
９    プラテンジャケット
【図１】
2011020273.tif 000005
【図２】
2011020273.tif 000006
【図３】
2011020273.tif 000007